(57)【特許請求の範囲】
【請求項１】
下記一般式（Ａ）
【化１】
0003690763.tif 000005
（式中Ｒは、炭素数１〜４のアルキル基、アルケニル基またはハロゲン原子を表し、互いに同一であっても、異なっていても良い。ｎは、平均値を示し０〜４の正数を表す。Ｖは、水素原子または、一般式−｛Ｒ1 −Ｏ−｝q −ＣＨ＝ＣＨ2 （Ｒ1 は炭素数１〜１０の直鎖または枝分かれ状のアルキレン基を、ｑは０〜１０の整数をそれぞれ表す。）で表されるビニルエーテル基を示す。また水素原子／ビニル基の比は式（Ａ）の分子全体の平均値として０／１００〜７０／３０（モル比）である。）で表される芳香族多官能ビニルエーテル。
【請求項２】
重合開始剤及び請求項１記載の芳香族多官能ビニルエーテルを含む重合性組成物。
【請求項３】
請求項２記載の重合性組成物を硬化して得られる硬化物。
【発明の詳細な説明】
【０００１】
【発明の属する技術分野】
本発明は新規な多官能ビニルエーテル、及び該多官能ビニルエーテルを含む重合性性組成物に関する。
【０００２】
【従来の技術】
現在、紫外線硬化型樹脂や電子線硬化型樹脂などの重合性組成物は主に、インキ、塗料、接着剤、レジスト、製版材などの多くの分野で用いられている。その主剤としてはアクリル系モノマーや多官能アクリル化合物が用いられている。
【０００３】
【発明が解決しようとする課題】
ところが、アクリル系モノマーには皮膚刺激性や臭気性が強く、作業性に問題がある。そこで、最近、低臭気性で皮膚刺激性が少ないビニルエーテル化合物に注目されるようになった。また、ビニルエーテル化合物はカチオン重合性でその硬化速度が速いということなどからアクリル系化合物の欠点を改善できる。しかしながら、市場ではアクリル系化合物に比べてその種類が少なく、価格的にも高価なため十分ニーズに対応できていない。
【０００４】
【課題を解決するための手段】
本発明者らは、前記課題を解決すべく鋭意研究の結果本発明を完成した。すなわち本発明は、
（１）下記一般式（Ａ）
【０００５】
【化２】
0003690763.tif 000002
【０００６】
（式中Ｒは、炭素数１〜４のアルキル基、アルケニル基またはハロゲン原子を表し、互いに同一であっても、異なっていても良い。ｎは、平均値を示し０〜４の正数を表す。Ｖは、水素原子または、一般式−｛Ｒ1 −Ｏ−｝q −ＣＨ＝ＣＨ2 （Ｒ1 は炭素数１〜１０の直鎖または枝分かれ状のアルキレン基を、ｑは０〜１０の整数をそれぞれ表す。）で表されるビニルエーテル基を示す。また水素原子／ビニル基の比は式（Ａ）の分子全体の平均値として０／１００〜７０／３０（モル比）である。）で表される芳香族多官能ビニルエーテル、
（２）重合開始剤及び上記（１）記載の芳香族多官能ビニルエーテルを含む重合性組成物、
（３）上記（２）記載の重合性組成物を硬化して得られる硬化物
を提供するものである。
【０００７】
【発明の実施の形態】
一般式（Ａ）で表される化合物の一般的な合成法としては、一般式（Ｂ）
【０００８】
【化３】
0003690763.tif 000003
【０００９】
（式中Ｒ、ｍ及びｎはそれぞれ式（Ａ）におけるのと同じ意味を表す。）
で表される芳香族多価フェノール性化合物と、アセチレン、または一般式（Ｃ）
Ｚ−｛Ｒ1 −Ｏ−｝r −ＣＨ＝ＣＨ2     （Ｃ）
（式中Ｚはハロゲン原子、Ｒ1 は炭素数１〜１０の直鎖または枝分かれ状のアルキレン基を、ｒは１〜１０の整数をそれぞれ表す。）
で表されるハロアルキレンオキシビニル化合物を塩基性化合物の存在下で反応させることによって得られる。
【００１０】
用いうる式（Ｃ）の化合物の具体例としては、クロルエチルビニルエーテル、クロルブチルビニルエーテル、ブロムエチルビニルエーテルなどがある。式（Ｃ）の化合物の使用量は、式（Ｂ）の化合物のＯＨ基１モル当量に対して通常０．１モル以上、好ましくは、０．３モル以上、特に好ましくは１〜３モルである。
【００１１】
一般式（Ｂ）で表される化合物は、例えばシクロペンタジエンのディールス・アルダー反応物であるジシクロペンタジエンにフェノール、オルソクレゾール、パラクレゾール、キシレノール、テトラメチルフェノール、オルソブロムフェノール、パラブロムフェノール、１ーナフトール、２ーナフトール、２ーメチルー１ーナフトール、４ーブロムー１ーナフトール、２ーブロムー１ーナフトールなどを付加させて得られる。これらの化合物は単独のみならず二種類以上混合して使用してもよい。
【００１２】
式（Ｂ）の化合物にアセチレンを付加させる反応は水酸化カリウム、カリウムアルコラート、水酸化ナトリウム、ナトリウムアルコラートなどを触媒にして公知の方法で行われる。反応圧力は通常、常圧〜１００ｋｇ／ｃｍ2 、好ましくは常圧〜５０ｋｇ／ｃｍ2 で行われ、反応温度は通常３０〜２５０℃、好ましくは６０〜２００℃で、反応時間は４〜１５時間、好ましくは６〜１２時間であるがこれらに限定されるものではない。反応終了後反応物を蒸留などで精製して目的化合物を得ることができる。
【００１３】
また、式（Ｂ）の芳香族多価フェノール性化合物と式（Ｃ）のハロアルキレンオキシビニル化合物を塩基性化合物の存在下で反応させる場合、使用しうる塩基性化合物の具体例としては、水酸化ナトリウム、水酸化カリウム、水素化ナトリウムなどのアルカリ金属化合物、ナトリウムメチラートなどのアルカリ金属アルコラート及び、金属ナトリウムなどのアルカリ金属などが挙げられ、その使用量は、式（Ｂ）の化合物のＯＨ基１．０モル当量に対して通常０．５〜１０モル、好ましくは１．０〜３．０モルである。またこの時、テトラブチルアンモニウムブロマイド、ベンジルトリエチルアンモニウム・クロライド、トリオクチルメチルアンモニウム・クロライド、テトラブチルアンモニウム硫酸水素塩、ジシクロヘキシルー１８ークラウンー６、ジベンゾー１８ークラウンー６、１８ークラウンー６、ポリエチレングリコール４００などの相間移動触媒を併用すれば反応はより促進される。相間移動触媒の使用量は、式（Ｂ）の化合物のＯＨ基１．０モル当量に対して通常０．１〜２０モル％、好ましくは０．５〜１０モル％である。
【００１４】
前記反応は、不活性溶媒、例えばジメチルスルホキシド、ジメチルスルホン、ジメチルホルムアミド、Ｎ−メチルピロリドン、Ｎ，Ｎージメチルイミダゾリドンのような非プロトン性極性溶媒等の溶媒中で行なってもよい。反応温度は通常３０〜１５０℃、好ましくは６０〜１１０℃、反応時間は通常５〜１２時間、好ましくは７〜１０時間である。また反応で生成した水を反応系外に除去しながら反応を進行させることもできる。
反応終了後、反応混合液を室温まで冷却し、メチルエチルケトンやメチルイソブチルケトンなどで有機層を抽出し有機層を数回水洗することで、未反応の式（Ｂ）の化合物、副生した無機塩を除去し、有機層を無水硫酸ナトリウムなどの乾燥剤で乾燥後、減圧下で溶剤を除去することにより目的物を得ることができる。
【００１５】
本発明の芳香族多官能ビニルエーテル、重合開始剤、及びその他必要に応じて種々の重合性化合物、染料、顔料、可塑剤、無機充填剤、溶剤などを混合して本発明の重合性組成物を得ることができる。
重合開始剤としては、熱重合開始剤、光ラジカル又は光カチオン重合開始剤などのラジカル重合やイオン（カチオン）重合を起こしうるものであれば特に制限はない。用いうる熱重合開始剤の具体例としては、過酸化ベンゾイル、過酸化アセチル、過酸化ラウロイル、ｔ−ブチルハイドロパーオキサイド、クメンハイドロパーオキサイド、アゾビスイソブチロニトリル、アゾビスー２ー４ージメチルバレロニトリル、アゾビスシクロヘキサンカルボニトリル等が挙げられる。用いうる光ラジカル重合開始剤の具体例としては、２，４ージエチルチオキサントン、ベンゾフェノン、４ージメチルアミノイソアミルベンゾエート、４ージメチルアミノエチルベンゾエート等が挙げられる。用いうる光カチオン重合開始剤の具体例としては、特公昭５３ー３２８３１号、特公昭５２ー１４２７７号、特公昭５２ー１４２７８号、特公昭５２ー１４２７９号、特公昭５２ー２５６８６号、特公昭６１ー３４７５２号、特開昭５４ー５３１８１号、特開昭５４ー９５６８６号、特公昭６１ー３６５３０号、特公昭５９ー１９５８１号、特公昭６３ー６５６８８号、特開昭５５ー１６４２０４号、特公昭６０ー３０６９０号、特公昭６３ー３６３３２号、特公平１ー３９４２３号、特公平２ー１０１７１号、特公平５ー１５７２１号、特公平４ー６２３１０号、特公昭６２ー５７６５３号、特公平３ー１２０８１号、特公平３ー１２０８２号、特公平３ー１６３６１号、特公昭６３ー１２０９２号、特公昭６３ー１２０９３号、特公昭６３ー１２０９５号、特公昭６３ー１２０９４号、特公平２ー３７９２４号、特公平２ー３５７６４号、特公平４ー１３３７４号、特公平４ー７５９０８号、特公平４ー７３４２８号、特公昭５３ー３２８３１号、特開平２ー１５０８４８号、特開平２ー２９６５１４号、米国特許第４，０６９，０５５号、米国特許第４，０６９，０５６号、米国特許第３，７０３，２９６号等に記載されているスルホニウム塩、ジアゾニウム塩、アンモニウム塩、ホスホニウム塩、ヨードニウム塩、アルソニウム塩、鉄・アレーン錯体などが挙げられる。これらの重合開始剤は式（Ａ）の化合物に対して通常０．０１〜５０重量％、好ましくは０．１〜２０重量％使用され、本発明の硬化物を得る際に式（Ａ）の化合物と混合してもよいし、本発明の重合性組成物中に混合してもよい。
【００１６】
本発明の硬化物は、本発明の芳香族多官能ビニルエーテルをそのまま、好ましくは本発明の重合性組成物として、電子線または放射線の照射或いは加熱して得ることができる。
【００１７】
【発明の効果】
本発明の芳香族多官能ビニルエーテルは低皮膚刺激性の重合性化合物としてコーティング剤、インキ、塗料、接着剤、レジスト、製版材などの種々の分野で極めて有用である。特に光カチオン重合開始剤を含有する本発明の重合性組成物は硬化速度が速く、酸素による重合阻害がほとんど無いという特徴を示す。
【００１８】
【実施例】
以下に本発明を実施例によって更に詳細に説明するが、本発明はこれら実施例に限定されるものではない。
【００１９】
実施例１
温度計、環流冷却器、滴下ロート、窒素導入装置、攪拌装置のついた反応器にジシクロペンタジエンーフェノール重合体（ｎ＝１．４（平均値））６４ｇ、ジメチルスルホキシド７０ｍｌを仕込み溶解させた後、粉末状水酸化カリウム２３ｇを加え、６０℃で３０分攪拌する。次いで２ークロルエチルビニルエーテル８４．８ｇを反応器内の温度を７０℃に保ちながら６０〜９０分間かけて滴下する。さらに７５〜８０℃で５時間反応を続けて完結させる。
反応液を室温に冷却し、メチルエチルケトン２００ｇ、水３００ｇを加え、有機層へ目的化合物を抽出し、水層へ無機塩、未反応原料を溶解させる。分液ロートで水層を分別し、有機層の水洗を５回繰り返し、有機層に無水硫酸ナトリウムを加えて一夜放置する。これを濾過後、メチルエチルケトン、過剰のクロルエチルビニルエーテルを減圧留去して生成物７８ｇを得た。この生成物の赤外線吸収スペクトルには１６１０ｃｍ-1、９７５ｃｍ-1にビニル基による吸収、１２００ｃｍ-1にエーテル結合による吸収が認められ、３４００ｃｍ-1付近の水酸基による吸収が完全に消失していることより目的とする本発明の芳香族多官能ビニルエーテルであることを確認した。（化合物Ａ）
【００２０】
実施例２
温度計、環流冷却器、滴下ロート、窒素導入装置、攪拌装置のついた反応器にジシクロペンタジエンーナフトール重合体（ｎ＝１．２（平均値））８４ｇ、ジメチルスルホキシド９０ｍｌを仕込み溶解させた後、粉末状水酸化カリウム２４ｇを加え、６０℃で３０分攪拌する。次いで２ークロルエチルビニルエーテル８４ｇを反応器内温度を７０℃に保ちながら６０〜９０分間かけて滴下する。さらに７５〜８０℃で５時間反応を続けて完結させる。
反応液を室温に冷却し、メチルエチルケトン２００ｇ、水３００ｇを加え、有機層へ目的化合物を抽出し、水層へ無機塩、未反応原料を溶解させる。分液ロートで水層を分別し、有機層の水洗を５回繰り返し、有機層に無水硫酸ナトリウムを加えて一夜放置する。これを濾過後、メチルエチルケトン、過剰のクロルエチルビニルエーテルを減圧留去して生成物９５ｇを得た。この生成物の赤外線吸収スペクトルには１６１０ｃｍ-1、９７５ｃｍ-1にビニル基による吸収、１２００ｃｍ-1にエーテル結合による吸収が認められ、３４００ｃｍ-1付近の水酸基による吸収が完全に消失していることより目的とする本発明の芳香族多官能ビニルエーテルであることを確認した。（化合物Ｂ）
【００２１】
実施例３
温度計、環流冷却器、滴下ロート、窒素導入装置、攪拌装置のついた反応器にジシクロペンタジエンーブロモフェノール（ｎ＝１．４（平均値））４７．８ｇ、ジメチルスルホキシド６０ｍｌを仕込み溶解させた後、粉末状水酸化ナトリウム１０ｇを加え、６０℃で３０分攪拌する。次いで２ークロルエチルビニルエーテル４２ｇを反応器内温度を７０℃に保ちながら６０〜９０分間かけて滴下する。さらに７５〜８０℃で５時間反応を続けて完結させる。
反応液を室温に冷却し、メチルエチルケトン２００ｇ、水３００ｇを加え、有機層へ目的化合物を抽出し、水層へ無機塩、未反応原料を溶解させる。分液ロートで水層を分別し、有機層の水洗を５回繰り返し、有機層に無水硫酸ナトリウムを加えて一夜放置する。これを濾過後、メチルエチルケトン、過剰のクロルエチルビニルエーテルを減圧留去して生成物４３ｇを得た。この生成物の赤外線吸収スペクトルには１６１０ｃｍ-1、９７５ｃｍ-1にビニル基による吸収、１２００ｃｍ-1にエーテル結合による吸収が認められ、３４００ｃｍ-1付近の水酸基による吸収が完全に消失していることより目的とする本発明の芳香族多官能ビニルエーテルであることを確認した。（化合物Ｃ）
【００２２】
実施例４
温度計、ガス導入管を備えたオートクレーブ反応器にジシクロペンタジエンーフェノール重合体（ｎ＝１．３（平均値））３２ｇ、ジメチルスルホキシド５０ｍｌを仕込み溶解させた後、粉末状水酸化カリウム８ｇを加え、１１０℃に加熱した。反応器内に窒素ガスを加えて圧力を１０ｋｇ／ｃｍ2 にし、更に、アセチレンを加えて圧力を１５ｋｇ／ｃｍ2 にする。アセチレンの取り込みが終了したところでアセチレンの導入を止め、冷却し、ガスを放出させ常圧にして反応生成物を取り出す。反応生成物にメチルエチルケトン２００ｇ、水３００ｇを加え、有機層へ目的化合物を抽出し、水層へ未反応原料を溶解させる。分液ロートで水層を分別し、有機層の水洗を５回繰り返し、有機層に無水硫酸ナトリウムを加えて一夜放置する。これを濾過後、メチルエチルケトンを減圧留去して１８ｇの生成物を得た。この生成物の赤外線吸収スペクトルには１６１０ｃｍ-1、９７５ｃｍ-1にビニル基による吸収、１２５０ｃｍ-1にエーテル結合による吸収が認められ、３４００ｃｍ-1付近の水酸基による吸収が完全に消失していることより目的とする本発明の芳香族多官能ビニルエーテルであることを確認した。（化合物Ｄ）
【００２３】
試験例
実施例１〜４で得られて本発明の芳香族多官能ビニルエーテルをそれぞれ下記の重合性組成物とし硬化試験を行った。
重合性組成物の組成
化合物Ａ〜Ｄ                      １０部
重合開始剤（種類は表１に示す）  ０．１部
溶剤（メチルエチルケトン）          ３部
硬化方法
光硬化；  ＲＩテスターでＰＥＴフィルムに重合性組成物を塗布（膜厚１０μｍ）し、乾燥後高圧水銀灯８０Ｗ／ｃｍ  １灯、ランプ下１０ｃｍ、コンベアスピード１０、２０、５０ｍ／ｍｉｎ．での照射をそれぞれ数回繰り返し下記硬化判定試験に供した。
硬化判定；ＭＥＫ（メチルエチルケトン）ラビングテスト５０回で樹脂膜が剥離しなかったパス回数（照射の繰り返し数）を硬化と判定した。結果を表１に示す。
【００２４】
【表１】
0003690763.tif 000004
【００２５】
表１において
ＳＰ−１７０；アデカオプトマー（光カチオン重合開始剤、旭電化（株）製）
比較例Ａ；セロキサイド２０２１（脂環式エポキシ樹脂、（株）ダイセル製）
比較例Ｂ；エピコート８２８（芳香族系エポキシ樹脂、油化シェルエポキシ（株）製）
【００２６】
表１より明らかなとおり、本発明のビニルエーテルを含む重合性組成物は、硬化速度に優れるため、照射回数が少ない。